(57)【要約】【課題】  基板及びその周辺に粒子線を照射することによって成膜を行う際に、基板上に照射される粒子線の強度を精度よく制御できる粒子線強度の制御方法を提供する。【解決手段】  分子線エピタキシャル装置に適用される分子線強度の制御方法は、原子吸光式成膜モニタによって分子線に含まれる原子数を測定する原子数測定工程Ｓ６・Ｓ７と、原子数測定工程Ｓ６・Ｓ７において測定した原子数を基に、基板上に照射される領域における分子線強度を算出する分子線強度算出工程Ｓ１２と、分子線強度算出工程Ｓ１２において算出した分子線強度と、所望の分子線強度とに基づいて、設定温度を算出する照射強度算出工程Ｓ１３・Ｓ１４と、照射強度算出工程Ｓ１３・Ｓ１４によって算出した設定温度に基づいて、粒子線源の加熱温度を制御する照射強度制御工程Ｓ５とを含んでいる。【選択図】  図１
2007084402.tif 000002
【特許請求の範囲】
【請求項１】
基板及びその周辺に粒子線を照射することによって成膜を行う粒子線エピタキシャル装置であって、
上記基板に向けて粒子線を照射する粒子線照射部と、
上記粒子線照射部から照射された粒子線に含まれる粒子数を測定する粒子数測定部と、
上記粒子数測定部によって測定された粒子数を基に、上記粒子線照射部から照射された粒子線の、上記基板上に照射される領域における粒子線強度を算出する粒子線強度算出手段と、
上記粒子線強度算出手段によって算出された粒子線強度に基づいて、上記粒子線照射部の照射強度を制御する照射制御部とを備えていることを特徴とする、粒子線エピタキシャル装置。
【請求項２】
上記粒子線照射部が有する粒子線材料の残量と相関する因子の情報と、粒子線の強度情報との対応情報である残量相関因子−強度対応情報を予め記憶している記憶部をさらに備え、
上記粒子線強度算出手段が、上記記憶部に記憶されている残量相関因子−強度対応情報を参照することによって、測定又は算出によって得られた粒子線材料の残量と相関する因子の情報と、上記粒子数測定部によって測定された粒子数とを基に、上記基板上に照射される領域における粒子線強度を算出することを特徴とする、請求項１に記載の粒子線エピタキシャル装置。
【請求項３】
上記残量相関因子−強度対応情報が、上記粒子線照射部が有する粒子線材料の残量情報と、粒子線の強度情報との対応情報である残量−強度対応情報であり、
上記粒子線強度算出手段が、上記記憶部に記憶されている残量−強度対応情報を参照することによって、測定又は算出によって得られた粒子線材料の残量情報と、上記粒子数測定部によって測定された粒子数とを基に、上記基板上に照射される領域における粒子線強度を算出することを特徴とする、請求項２に記載の粒子線エピタキシャル装置。
【請求項４】
上記粒子数測定部によって測定された粒子数に基づいて粒子線材料の残量を算出する残量算出手段をさらに備え、
上記粒子線強度算出手段が上記基板上に照射される領域における粒子線強度を算出するのに用いる粒子線材料の残量情報が、上記残量算出手段によって算出された粒子線材料の残量に基づくものであることを特徴とする、請求項３に記載の粒子線エピタキシャル装置。
【請求項５】
上記粒子線照射部の粒子線を照射した照射時間を計測する計時部をさらに備え、
上記残量相関因子−強度対応情報が、上記粒子線照射部が粒子線を照射した照射時間情報と、粒子線の強度情報との対応情報である照射時間−強度対応情報であり、
上記粒子線強度算出手段が、上記記憶部に記憶されている照射時間−強度対応情報を参照することによって、上記計時部によって計測された照射時間と、上記粒子数測定部によって測定された粒子数とを基に、上記基板上に照射される領域における粒子線強度を算出することを特徴とする、請求項２に記載の粒子線エピタキシャル装置。
【請求項６】
上記粒子線照射部及び上記粒子数測定部を複数セット備え、
各粒子数測定部が、対応する粒子線照射部から照射される粒子数を測定し、
上記粒子線強度算出手段及び上記照射制御部が、上記複数の粒子線照射部のそれぞれについて上記処理を行うことを特徴とする、請求項１から５の何れか１項に記載の粒子線エピタキシャル装置。
【請求項７】
請求項１から６の何れか１項に記載の各手段として、コンピュータを動作させるためのプログラム。
【請求項８】
請求項７に記載のプログラムが記録されたコンピュータ読み取り可能な記録媒体。
【請求項９】
基板及びその周辺に粒子線を照射することによって成膜を行う際の、粒子線強度の制御方法であって、
照射した粒子線の粒子数を測定する粒子数測定工程と、
上記粒子数測定工程において測定した粒子数を基に、照射した粒子線の、基板上に照射される領域における粒子線強度を算出する粒子線強度算出工程と、
上記粒子線強度算出工程において算出した粒子線強度に基づいて、照射する粒子線の照射強度を制御する照射強度制御工程とを含んでいることを特徴とする、粒子線強度の制御方法。
【請求項１０】
上記粒子線強度算出工程が、上記粒子数測定工程において測定した粒子数と、粒子線材料の残量と相関する因子とを基に、照射した粒子線の、基板上に照射される領域における粒子線強度を算出するものであることを特徴とする、請求項９に記載の粒子線強度の制御方法。
【請求項１１】
上記粒子線材料の残量と相関する因子が、粒子線材料の残量であり、
上記粒子数測定工程において測定した粒子数に基づいて粒子線材料の残量を算出する残量算出工程をさらに含み、
上記粒子線強度算出工程が、上記粒子数測定工程において測定した粒子数と、上記残量算出工程において算出した粒子線材料の残量とを基に、照射した粒子線の、基板上に照射される領域における粒子線強度を算出するものであることを特徴とする、請求項１０に記載の粒子線強度の制御方法。
【請求項１２】
上記粒子線材料の残量と相関する因子が、粒子線の照射時間であり、
上記粒子線強度算出工程が、上記粒子数測定工程において測定した粒子数と、粒子線の照射時間とを基に、照射した粒子線の、基板上に照射される領域における粒子線強度を算出するものであることを特徴とする、請求項１０に記載の粒子線強度の制御方法。
【請求項１３】
基板に対して粒子線を照射する粒子線照射工程と、
請求項９から１２の何れか１項に記載の粒子線強度の制御方法によって、上記粒子線照射工程において照射する粒子線の粒子線強度を制御する粒子線強度制御工程とを含んでいることを特徴とする薄膜形成基板の製造方法。
【発明の詳細な説明】
【技術分野】
【０００１】
本発明は、基板及びその周辺に粒子線を照射することによって成膜を行う粒子線エピタキシャル装置、これを実現するプログラム及びコンピュータ読み取り可能な記録媒体、粒子線エピタキシャル装置において利用される粒子線強度の制御方法、及び粒子線強度の制御方法を利用した薄膜形成基板の製造方法に関するものである。
【背景技術】
【０００２】
基板上に所望の薄膜をエピタキシャル成長させる方法の１つに、分子線エピタキシャル法（以下、「ＭＢＥ法」という）がある。このＭＢＥ法では、真空条件下で薄膜材料となる各種原子が含まれる坩堝を加熱し、各種原子を蒸発させる。そして、蒸発させた各種原子を分子線として基板上に照射する。ここで、薄膜形成の対象となる基板は、坩堝と同様に真空中に置かれ、適正な温度に保持される。
【０００３】
ＭＢＥ法を用いる装置の分子線照射部周辺は、主として、分子線材料を入れる坩堝、この坩堝を加熱するためのヒータ、坩堝の温度を測定するための熱電対、熱の逃げを防ぐためのラジエーションシールド、ヒータを加熱するための加熱源（ヒータ電源）、及び熱電対で得た温度信号を受けて加熱源の出力を制御する温度調節器等から構成される。ここで、分子線照射部から照射される分子線の照射強度は、坩堝の温度すなわち加熱源からヒータに投入される電力を調整することにより行われる。
【０００４】
ＭＢＥ法では、基板上に照射される分子線の強度が、エピタキシャル層の成膜速度（ひいては膜厚）に影響を及ぼす重要なパラメータとなる。また、基板上に異なる種類の原子からなる複数種類の薄膜を形成する場合は、複数種類の分子線をそれぞれ基板に対して照射することになるが、複数種類の分子線間における分子線強度比が薄膜の組成比に影響を及ぼす重要なパラメータとなる。従って、分子線照射部から照射される分子線の強度を精度良く、かつ再現性良く制御する必要性がある。
【０００５】
分子線照射部から照射される分子線の強度を制御する方法としては、予め試験的に成膜を行い、その結果に基づいて坩堝の温度等の分子線照射部の条件を決定し、その条件に従って成膜を行う方法がある。
【０００６】
しかしながら、この方法では、成膜を連続的に繰り返すうちに生じる成膜材料の減少や予期せず外乱等の変化に対応できないので、形成された薄膜の特性を安定させることが困難である。このような理由から、分子線強度の制御は成膜中に行う必要がある。
【０００７】
分子線照射部から照射される分子線強度を成膜中に制御する方法としては、分子線が照射される領域に水晶振動子を設置し、水晶振動子に成膜される膜の厚さに対応した水晶振動子の共振振動数の変化を計測することによって照射される分子線量を測定し、その測定した分子線量から分子線強度を算出し、これを分子線照射部にフィードバックする方法がある。
【０００８】
また、別の方法としては、四重極質量分析計に代表される質量分析計を分子線が照射される領域に設置し、分子線内の各種原子の比率を測定して、その測定データを各分子線照射部フィードバックする方法がある。
【０００９】
しかしながら、上述した水晶振動子を用いる方法では、水晶振動子上に薄膜が形成されるために、水晶振動子の寿命が限られている。よって、一定量成膜する毎に水晶振動子を交換する必要がある。ところが、水晶振動子を交換するために成膜室を一旦開放してしまうと、特に分子線エピタキシャル装置（以下、「ＭＢＥ装置」という）のように成膜室が超高真空となる装置では、再度超高真空状態に回復させるために煩雑な作業と長い時間を必要とする。このため、水晶振動子の交換作業を容易にできないという問題がある。
【００１０】
また、上述した質量分析計を用いる方法では、質量分析計の質量検出部が分子線にさらされるために、感度が劣化してしまうという問題がある。
【００１１】
これらの諸問題を解消した制御方法として、特許文献１には、成膜中に粒子線源から照射される粒子線量を所謂吸光法により測定し、その測定値を粒子線源にフィードバックして、粒子線源からの出射量を制御する方法が記載されている。
【００１２】
この方法で用いられる原子吸光法とは、測定対象となる粒子の蒸気に対して、その粒子固有の波長を有するスペクトル光を照射し、蒸気を透過した光を光検出器で測定することによって実際に照射されている粒子線量を求めるものである。この測定方法によれば、測定器が直接粒子線（分子線）にさらされることがないので、上記の問題を克服することができる。
【００１３】
このようにして粒子線源から照射される粒子線量を制御することによって、各材料の基板への成膜速度を所望の値に制御することがなされている。
【特許文献１】特公平５−４３６０号公報（昭和６０年(1985)１０月２３日公開）
【特許文献２】特公平１−３６９７７号公報（昭和６０年(1985)４月１２日公開）
【発明の開示】
【発明が解決しようとする課題】
【００１４】
しかしながら、特許文献１に記載された方法は、基板への成膜速度を精度よく制御することができないという問題を有している。その理由について、一般的なＭＢＥ装置を用いて以下に説明する。
【００１５】
ＭＢＥ装置では、特許文献２に記載されているように、分子線投射密度が所謂余弦則で近似されることが知られている。余弦則とは、図３に示す坩堝の中心Ａから、坩堝の軸線Ｂと角θをなす方向に、Ｒの距離にある点Ｄにおいて、単位時間に単位面積上に得られる膜厚Ｔは、次の式（１）のようになるというものである。
【００１６】
膜厚  Ｔ＝（Ｋ／Ｒ）×ｃｏｓ（ｎθ）・・・・・・（１）
ただし、Ｋ：比例常数、
ｎ：坩堝入口Ａから材料の液面中央までの距離をｌ、坩堝の内径半径をｒとしたときに、ｌ／ｒに応じて変化する値であり、
例えば、ｌ／ｒ＝０のときｎ≒１、
ｌ／ｒ＝２のときｎ≒４、
ｌ／ｒ＝４のときｎ≒７、
ｌ／ｒ＝１０のときｎ≒１０である。
【００１７】
上記式（１）から、θ＝０度となる坩堝の中心線上の位置Ｃ以外の点では、分子線強度が、分子線材料の残量減少（すなわち上記ｌ値の増加）に伴って減少することが分かる。すなわち、分子線材料の残量の変化に伴って、坩堝２４から照射される分子線の分子線強度分布が変化する。
【００１８】
さらに、通常、ＭＢＥ装置では同時に複数の材料を使用するために、分子線源の開口部を基板もしくは基板ホルダの中心に向けて放射状に構成することが多い。この場合、坩堝の軸線は地軸に対し傾斜するので分子線源の材料液面は坩堝の軸線に対し傾くことになる。液面が傾くと、特に坩堝が大口径で液面が入口に近接している場合は、分子線投射のパターンは軸線に対し非対象形となり式（１）で近似できなくなるが、分子線の強度分布が液面の低下に伴って激変することになる。
【００１９】
上述した原子吸光法を用いる一般的な原子吸光式成膜モニタでは、原子吸光式成膜モニタの光源からの光が、その光路（すなわち、光源と光検出器を結ぶ光路であり、以下、「光パス」という）上にある測定対象の原子によって吸収される。このため、原子吸光式成膜モニタによって測定される原子数は、光パス上の全原子数となる。従って、この原子吸光式成膜モニタによって求められる分子線強度は、各領域に照射される分子線強度の平均値に相当する。
【００２０】
ここで、特許文献１に記載されている制御方法によれば、原子吸光式成膜モニタの測定結果のみに基づいて分子線照射部を制御する。しかしながら、上述したように、分子線の強度分布は分子線材料の残量に応じて変化してしまう。よって、分子線照射部から照射される分子線強度を一定に保っても、基板上に照射される領域における分子線強度は一定とならない。つまり、分子線材料の残量を考慮せずに、原子吸光式成膜モニタによって測定された平均分子線強度のみに基づいて、基板上に照射される分子線の強度を精確に制御することはできない。
【００２１】
このような理由から、特許文献１に記載された制御方法では、成膜速度が分子線材料の残量に応じて変化してしまい、基板上に精度よく薄膜を形成することができないという問題が発生する。この問題は、ＭＢＥ装置に材料を充填した後、材料がなくなるまで成膜を連続して行う生産工程等において、特に大きな問題となる。
【００２２】
本発明は上記の問題に鑑みてなされたものであり、その目的は、基板上に照射される粒子線の強度を精度よく制御できる粒子線エピタキシャル装置及び粒子線の制御方法を提供することにある。
【００２３】
また、本発明の別の目的は、上記の粒子線の制御方法によって基板上に精度よく薄膜が形成された薄膜形成基板の製造方法を提供することにある。
【課題を解決するための手段】
【００２４】
本発明に係る粒子線エピタキシャル装置は、基板及びその周辺に粒子線を照射することによって成膜を行う粒子線エピタキシャル装置であって、上記課題を解決するために、上記基板に向けて粒子線を照射する粒子線照射部と、上記粒子線照射部から照射された粒子線に含まれる粒子数を測定する粒子数測定部と、上記粒子数測定部によって測定された粒子数を基に、上記粒子線照射部から照射された粒子線の、上記基板上に照射される領域における粒子線強度を算出する粒子線強度算出手段と、上記粒子線強度算出手段によって算出された粒子線強度に基づいて、上記粒子線照射部の照射強度を制御する照射制御部とを備えていることを特徴とする。
【００２５】
上記構成によれば、粒子数測定部によって測定された値に基づいて、粒子線照射部から照射される粒子線の照射強度がフィードバック制御される。従って、本発明の粒子線エピタキシャル装置は、外乱に強い構成となっている。
【００２６】
ところで、通常、粒子線照射部から照射される粒子線のうち、実際に基板上に照射される粒子線の割合は状況（例えば、粒子線材料の残量等）に応じて変化する。よって、粒子線照射部から照射された粒子線の強度を測定しても、実際に基板上に照射される粒子線の強度を精確に求めることはできない。
【００２７】
しかしながら、本発明の粒子線エピタキシャル装置では、粒子線強度算出手段が、粒子数測定部によって測定された粒子数を基に、基板上に照射される領域（以下、「基板照射領域」という）における粒子線強度を算出するようになっている。そして、照射制御部が、算出された粒子線強度に基づいて、粒子線照射部の照射強度を制御する。よって、基板照射領域の粒子線強度が何らかの原因によって変化するような場合であっても、基板上に照射される粒子線の強度を精度よく制御でき、ひいては基板上に精度よく薄膜を形成することができる。
【００２８】
なお、本明細書において、「粒子」の語は、分子、原子、イオン、及びラジカルを総称する意味で使用される。
【００２９】
また、上記の「粒子線強度」とは、単位時間あたりの粒子線量等、粒子線強度と実質的に同じ因子であってもよいのはいうまでもない。
【００３０】
また、上記の「粒子線照射部の照射強度」は、照射する粒子線の強度そのものに限定されるものではなく、照射される粒子線の強度を決定する因子であってもよい。この因子としては、例えば、粒子線材料に対する加熱温度等が挙げられる。
【００３１】
また、上記粒子線エピタキシャル装置は、上記粒子線照射部が有する粒子線材料の残量と相関する因子の情報と、粒子線の強度情報との対応情報である残量相関因子−強度対応情報を予め記憶している記憶部をさらに備え、上記粒子線強度算出手段が、上記記憶部に記憶されている残量相関因子−強度対応情報を参照することによって、測定又は算出によって得られた粒子線材料の残量と相関する因子の情報と、上記粒子数測定部によって測定された粒子数とを基に、上記基板上に照射される領域における粒子線強度を算出することが好ましい。
【００３２】
基板照射領域に照射される粒子線の割合は、粒子線材料の残量に応じて変化する。ここで、残量相関因子−強度対応情報を予め有しておくことによって、粒子線材料の残量と相関する因子の情報（以下、「残量相関因子情報」という）を基に、基板照射領域における粒子線強度を算出することができる。従って、粒子線材料の残量に応じて基板照射領域に照射される粒子線の割合が変化しても、そのときに基板上に照射される粒子線の強度を精確に算出することができる。従って、基板上に照射される粒子線の強度を精度よく制御でき、ひいては基板上に精度よく薄膜を形成することができる。
【００３３】
なお、残量相関因子情報としては、粒子線材料の残量と相関するものであれば特に限定されるものではないが、例えば、粒子線の累積照射量、粒子線材料の重さ等の残量そのものに関する情報、累積照射時間等の粒子線の照射時間に関する情報等が挙げられる。
【００３４】
また、上記粒子線エピタキシャル装置は、上記残量相関因子−強度対応情報が、上記粒子線照射部が有する粒子線材料の残量情報と、粒子線の強度情報との対応情報である残量−強度対応情報であり、上記粒子線強度算出手段が、上記記憶部に記憶されている残量−強度対応情報を参照することによって、測定又は算出によって得られた粒子線材料の残量情報と、上記粒子数測定部によって測定された粒子数とを基に、上記基板上に照射される領域における粒子線強度を算出するものであってもよい。
【００３５】
上記構成によれば、粒子線エピタキシャル装置は、残量−強度率分布対応情報を有している。そして、この残量−強度対応情報を参照して、粒子線強度算出手段が粒子線材料の残量を基に、基板照射領域における粒子線強度を算出するようになっている。これにより、基板照射領域における粒子線強度を、粒子線材料の残量を考慮して算出することができる。よって、粒子線材料の残量の変化に伴って粒子線照射部から照射される粒子線の強度率分布が変化するような場合であっても、基板上に照射される粒子線の強度を精確に算出することができる。従って、基板上に照射される粒子線の強度を精度よく制御でき、ひいては基板上に精度よく薄膜を形成することができる。
【００３６】
また、上記構成によれば、粒子数測定工程において測定された値に基づいて、粒子線照射部から照射される粒子線の照射強度がフィードバック制御されている。従って、外乱に強い構成となっている。
【００３７】
また、上記粒子線エピタキシャル装置は、上記粒子数測定部によって測定された粒子数に基づいて粒子線材料の残量を算出する残量算出手段をさらに備え、上記粒子線強度算出手段が上記基板上に照射される領域における粒子線強度を算出するのに用いる粒子線材料の残量情報が、上記残量算出手段によって算出された粒子線材料の残量に基づくものであることが好ましい。
【００３８】
上記構成によれば、残量算出手段が、照射された粒子線の累積粒子数に基づいて粒子線材料の残量を算出するので、粒子線材料の残量を測定する測定装置を必要としない。従って、小型化や低コスト化を実現することができる。
【００３９】
また、上記粒子線エピタキシャル装置は、上記粒子線照射部の粒子線を照射した照射時間を計測する計時部をさらに備え、上記残量相関因子−強度対応情報が、上記粒子線照射部が粒子線を照射した照射時間情報と、粒子線の強度情報との対応情報である照射時間−強度対応情報であり、上記粒子線強度算出手段が、上記記憶部に記憶されている照射時間−強度対応情報を参照することによって、上記計時部によって計測された照射時間と、上記粒子数測定部によって測定された粒子数とを基に、上記基板上に照射される領域における粒子線強度を算出するものであってもよい。
【００４０】
基板に対する成膜速度が常に一定の値に制御される場合、基板照射領域における粒子線強度も常に一定となるように制御される。この場合、粒子線材料の残量は、粒子線の累積照射時間と相関する。よって、照射時間−強度対応情報を予め有していれば、累積照射時間を基に、そのときの基板照射領域における粒子線強度を算出することができる。
【００４１】
上記構成によれば、残量算出手段が累積照射時間に基づいて粒子線材料の残量を算出するので、粒子線材料の残量を測定する測定装置を必要としない。従って、小型化や低コスト化を実現することができる。
【００４２】
また、上記粒子線エピタキシャル装置は、上記粒子線照射部及び上記粒子数測定部を複数セット備え、各粒子数測定部が、対応する粒子線照射部から照射される粒子数を測定し、上記粒子線強度算出手段及び上記照射制御部が、上記複数の粒子線照射部のそれぞれについて上記処理を行うものであることが好ましい。
【００４３】
上記構成によれば、複数の粒子線照射部を備え、基板上に照射される粒子線の強度を各粒子線照射部について個別に精度よく制御できる。よって、粒子線照射部に異なる種類の粒子線材料を用いることによって、粒子の組成比が精度よく制御された薄膜や、各層の膜厚が精度よく制御された多層薄膜を基板上に形成することができる。
【００４４】
ところで、上記粒子線エピタキシャル装置の各手段は、ハードウェアで実現してもよいし、プログラムをコンピュータに実行させることによって実現してもよい。具体的には、本発明に係るプログラムは、上記何れかの粒子線エピタキシャル装置の各手段としてコンピュータを動作させるためのプログラムであり、また、本発明に係る記録媒体は、当該プログラムが記録された記録媒体である。
【００４５】
これらのプログラムがコンピュータによって実行されると、当該コンピュータは、上記粒子線エピタキシャル装置の各手段として動作する。従って、基板上に照射される粒子線の強度を精度よく制御できる粒子線エピタキシャル装置を実現することができる。
【００４６】
本発明に係る粒子線強度の制御方法は、基板及びその周辺に粒子線を照射することによって成膜を行う際の、粒子線強度の制御方法であって、上記課題を解決するために、照射した粒子線の粒子数を測定する粒子数測定工程と、上記粒子数測定工程において測定した粒子数を基に、照射した粒子線の、基板上に照射される領域における粒子線強度を算出する粒子線強度算出工程と、上記粒子線強度算出工程において算出した粒子線強度に基づいて、照射する粒子線の照射強度を制御する照射強度制御工程とを含んでいることを特徴とする。
【００４７】
上記構成によれば、粒子線強度算出工程では、粒子数測定工程において測定した粒子数を基に、基板照射領域における粒子線強度を算出する。そして、照射制御工程では、この粒子線強度に基づいて照射強度を制御する。このように、本発明の粒子線強度の制御方法では、照射強度を制御する際に、全領域の平均粒子線強度に基づいてではなく、基板照射領域の粒子線強度に基づいて制御する。よって、基板照射領域における粒子線の強度が何らかの原因によって変化するような場合であっても、基板上に照射される粒子線の強度を精度よく制御できる。
【００４８】
また、上記粒子線強度の制御方法は、上記粒子線強度算出工程が、上記粒子数測定工程において測定した粒子数と、粒子線材料の残量と相関する因子とを基に、照射した粒子線の、基板上に照射される領域における粒子線強度を算出するものであることが好ましい。
【００４９】
上記構成によれば、基板照射領域における粒子線強度を、粒子線材料の残量と相関する因子に応じて求めることができる。よって、粒子線材料の残量の変化に伴って粒子線照射部から照射される粒子線の強度分布が変化するような場合であっても、基板上に照射される粒子線の強度を精確に算出することができる。従って、基板上に照射される粒子線の強度を精度よく制御できる。
【００５０】
また、上記粒子線強度の制御方法は、上記粒子線材料の残量と相関する因子が、粒子線材料の残量であり、上記粒子数測定工程において測定した粒子数に基づいて粒子線材料の残量を算出する残量算出工程をさらに含み、上記粒子線強度算出工程が、上記粒子数測定工程において測定した粒子数と、上記残量算出工程において算出した粒子線材料の残量とを基に、照射した粒子線の、基板上に照射される領域における粒子線強度を算出するもの
であってもよい。
【００５１】
上記構成によれば、粒子線材料の残量を、粒子数測定工程において測定した粒子数に基づいて算出する。よって、基板照射領域における粒子線強度を、粒子線材料の残量に応じて求めることができる。
【００５２】
また、上記粒子線強度の制御方法は、上記粒子線材料の残量と相関する因子が、粒子線の照射時間であり、上記粒子線強度算出工程が、上記粒子数測定工程において測定した粒子数と、粒子線の照射時間とを基に、照射した粒子線の、基板上に照射される領域における粒子線強度を算出するものであってもよい。
【００５３】
上記構成によれば、基板照射領域における粒子線強度を、累積照射時間に応じて算出することができる。ここで、累積照射時間は、粒子線材料の残量と相関する因子である。よって、粒子線材料の残量の変化に伴って粒子線照射部から照射される粒子線の強度分布が変化するような場合であっても、基板上に照射される粒子線の強度を精確に算出することができる。
【００５４】
また、本発明に係る薄膜形成基板の製造方法は、基板に対して粒子線を照射する粒子線照射工程と、上記何れかの粒子線強度の制御方法によって、上記粒子線照射工程において照射する粒子線の粒子線強度を制御する粒子線強度制御工程とを含んでいることを特徴とする。
【００５５】
上記構成によれば、基板上に照射する粒子線の強度を精度よく制御できるので、基板上に精度よく薄膜が形成された薄膜形成基板を製造することができる。
【発明の効果】
【００５６】
本発明に係る粒子線エピタキシャル装置は、基板に向けて粒子線を照射する粒子線照射部と、上記粒子線照射部から照射された粒子線に含まれる粒子数を測定する粒子数測定部と、上記粒子数測定部によって測定された粒子数を基に、上記粒子線照射部から照射された粒子線の、上記基板上に照射される領域における粒子線強度を算出する粒子線強度算出手段と、上記粒子線強度算出手段によって算出された粒子線強度に基づいて、上記粒子線照射部の照射強度を制御する照射制御部とを備えた構成となっている。従って、上述したように、基板上に照射される粒子線の強度を精度よく制御でき、ひいては基板上に精度よく薄膜を形成できるという効果を奏する。
【００５７】
また、本発明に係るプログラムは、上記粒子線エピタキシャル装置の各手段としてコンピュータを動作させるためのプログラムであり、また、本発明に係る記録媒体は、当該プログラムが記録された記録媒体である。従って、上述したように、基板上に照射される粒子線の強度を精度よく制御でき、ひいては基板上に精度よく薄膜を形成できる粒子線エピタキシャル装置を実現できるという効果を奏する。
【００５８】
また、本発明に係る粒子線強度の制御方法は、照射した粒子線の粒子数を測定する粒子数測定工程と、上記粒子数測定工程において測定した粒子数を基に、照射した粒子線の、基板上に照射される領域における粒子線強度を算出する粒子線強度算出工程と、上記粒子線強度算出工程において算出した粒子線強度に基づいて、照射する粒子線の照射強度を制御する照射強度制御工程とを含んだ構成となっている。従って、上述したように、基板上に照射される粒子線の強度を精度よく制御できるという効果を奏する。
【００５９】
また、本発明に係る薄膜形成基板の製造方法は、基板に対して粒子線を照射する粒子線照射工程と、上記何れかの粒子線強度の制御方法によって、上記粒子線照射工程において照射する粒子線の粒子線強度を制御する粒子線強度制御工程とを含んだ構成となっている。従って、上述したように、基板上に精度よく薄膜が形成された薄膜形成基板を製造できるという効果を奏する。
【発明を実施するための最良の形態】
【００６０】
〔実施形態１〕
本発明に係る粒子線エピタキシャル装置及び粒子線強度の制御方法の一実施形態について、図１，２，４，５，６，７を用いて説明すれば以下の通りである。本実施形態では、粒子線エピタキシャル装置の一実施形態である分子線エピタキシャル装置（以下、「ＭＢＥ装置」という）によって基板上に多層膜のエピタキシャル成長を実施する例を用いて説明する。なお、本実施形態のＭＢＥ装置は、基板及びその周辺に分子線を照射することによって当該基板上に薄膜を形成するものである。また、本ＭＢＥ装置は、分子線の照射強度をフィードバック制御しているので、外乱に強い構成となっている。
【００６１】
図４は、本実施形態のＭＢＥ装置１の要部構成を示す概略構成図である。ただし、図４においては、原子吸光式成膜モニタを除く各種測定装置及び排気装置等の記載を省略している。ＭＢＥ装置１は、主として、真空容器２６、光源ユニット３７及び受光ユニット３８を備える原子吸光式成膜モニタ（粒子数測定部）、温度制御部（照射制御部）３２、演算処理装置３９、及び記憶部４２を備えている。
【００６２】
真空容器２６内には、薄膜を形成する基板３４を回転させるマニピュレータ３３、各種元素の分子線源（粒子線照射部）３１ａ・３１ｂ、及びシャッタ２８ａ・２８ｂが設けられている。
【００６３】
分子線源３１ａ・３１ｂは、基板３４に向けて分子線を照射するものであり、分子線源３１ａと分子線源３１ｂとは、異なる種類の分子線を照射するものである。分子線源３１ａ・３２ｂは、それぞれヒータ２９ａ・２９ｂ、及び坩堝３０ａ・３０ｂを備えている。坩堝の中には、蒸発して分子線となる各種材料が入っている。そして、ヒータ２９ａ・２９ｂが坩堝３０ａ・３０ｂを加熱することにより、坩堝の中の分子線材料が蒸発もしくは昇華して、分子線３５が基板３４及びその周辺に向けて照射される。
【００６４】
また、それぞれの分子線源３１ａ・３１ｂに対して、シャッタ２８ａ・２８ｂが設けられており、シャッタ２８ａ・２８ｂの開閉によって、分子線源３１ａ・３１ｂから基板に分子線が照射されるか否かを切り換えている。図４に示すように、シャッタ２８ｂが開かれると、分子線源３１ｂからの分子線３５が基板に向けて照射される。これにより、基板３４上に、分子線源３１ｂの坩堝３０ｂ内の材料による薄膜が形成される。
【００６５】
なお、基板３４に向けて照射される分子線の強度は、坩堝３０ａ・３０ｂの温度によって決定される。坩堝３０ａ・３０ｂの温度は、近傍に設置された図示しない熱電対等によって随時測定されており、温度制御部３２がヒータ２９ａ・２９ｂの出力を制御することによって調節されている。温度制御部３２は、具体的には、ヒータ２９ａ・２９ｂに供給する電力を調節することによって、ヒータ２９ａ・２９ｂの出力を制御している。
【００６６】
なお、本実施形態では分子線源の制御は温度によって行っており、その加熱はヒータ２９ａ・２９ｂで行っているが、ヒータ２９ａ・２９ｂの代わりに各種熱源からの輻射、レーザ照射などの加熱手段を備えていてもよい。また、この場合においても、同様の方法によって制御することができる。
【００６７】
図２は、分子線源３１ａとその周辺部の構成を示す概略図である。分子線源３１ａとその周辺部は、図２に示すように、主として、分子線材料２５を入れる坩堝３０ａ、この坩堝を加熱するためのヒータ２９ａ、坩堝温度を測定するための熱電対２２、熱の逃げを防ぐためのラジエーションシールド１８、及び熱電対２２で得た温度信号を受けてヒータ２９ａの加熱温度を制御するための温度制御部３２等から構成される。ここで、分子線源３１ａから照射される分子線の照射強度は、坩堝３０ａの温度、すなわち温度制御部３２がヒータ２９ａに投入する電力を調整することにより行われている。なお、分子線源３１ｂも同様の構成となっている。
【００６８】
以上のように、本実施形態のＭＢＥ装置１は、複数の分子線源を備え、複数種類の分子線を独立制御して照射することができるようになっている。これにより、基板３４に異なる複数種類の薄膜を順次形成することができる。
【００６９】
本実施形態のＭＢＥ装置１は、分子線源３１ａ・３１ｂから照射された分子線に含まれる原子数を測定するために、原子吸光式成膜モニタを備えている。原子吸光式成膜モニタは、分子線源から照射された分子線に対して光を照射し、吸光度を測定することによって、その分子線に含まれる原子数を測定するものである。より具体的に説明すると、原子吸光式成膜モニタは、光源ユニット３７及び受光ユニット３８を備えている。光源ユニット３７は、分子線材料に対応したスペクトル光を発光するホロカソードランプを備えており、これにより、分子線材料に対応したスペクトル光を照射することができる。また、受光ユニット３８は、光源ユニット３７から照射されたスペクトル光を受光する光検出器を備えており、これにより、光源ユニット３７から照射されたスペクトル光の強度を検出することができる。
【００７０】
光源ユニット３７からのスペクトル光は、真空容器２６に設けられた光学窓２７ａから真空容器内に導入される。導入されたスペクトル光は、光パス３６上に存在する測定対象の分子線に含まれる原子によりスペクトル光の一部が吸収される。ここで、スペクトル光の吸収量は、分子線に含まれる原子数と相関する。そして、一部が吸収されたスペクトル光は、真空容器２６に設けられた光学窓２７ｂから真空容器２６外に導出され、受光ユニット３８に入射する。この入射したスペクトル光は、光検出器にて光強度が検出され、検出した光強度から光吸収量（吸光度）が算出される。この光吸収量に基づいて、分子線源３１ａ・３１ｂから照射される分子線に含まれる原子数が算出される。
【００７１】
なお、原子吸光式成膜モニタは、分子線の種類に対応したホロカソードランプとそこから発する光を光検出器に導く光学装置とのセットを、ＭＢＥ装置１に備えられる分子線源の数だけ有しており、同時に照射される複数の分子線の光吸収量を個別に測定することが可能となっている。すなわち、本実施形態のＭＢＥ装置１は、分子線源の数だけ原子吸光式成膜モニタを備えているともいえる。
【００７２】
演算処理装置３９は、分子線源３１ａ・３１ｂから照射される分子線の強度を制御するために各種演算を行うためのものである。また、記憶部４２は、演算処理装置３９において各種演算を行う際に必要なデータを記憶しておくためのものである。演算処理装置３９及び記憶部４２の機能について詳細に説明すると以下の通りである。
【００７３】
図５は、本実施形態のＭＢＥ装置１の機能ブロック図である。図５に示すように、演算装置３９は、残量算出部（残量算出手段）５１、分子線強度算出部（粒子線強度算出手段）５２、及び温度算出部（照射強度算出手段）５３を備えている。また、記憶部４２は、データベース４０を備えており、データベース４０には、残量−強度率分布対応テーブル（残量−強度対応情報）４１が格納されている。
【００７４】
残量算出部５３は、原子吸光式成膜モニタ（粒子数測定部）３７・３８によって測定された原子数（粒子数）とその照射時間とに基づいて、分子線材料（粒子線材料）の残量を算出するものである。上述したように、分子線源３１ａ・３１ｂから照射される分子線に含まれる原子数は、原子吸光式成膜モニタ３７・３８によって測定される。すなわち、原子吸光式成膜モニタ３７・３８で照射される分子線をモニタリングすることによって、分子線源３１ａ・３１ｂの分子線材料の残量を求めることが可能となっている。
【００７５】
例えば、予備実験等により、原子吸光式成膜モニタ３７・３８によって得られた累積原子数と分子線材料の残量との関係を、関数又はテーブルとして予め取得しておく。実際の成膜時には、残量算出部５３は、原子吸光式成膜モニタ３７・３８によって測定された原子数を照射時間により累積計算する。そして、累積計算によって得られた累積原子数から、上記の関数又はテーブルを用いて分子線材料の残量を算出する。
【００７６】
なお、本実施形態では、分子線源３１ａ・３１ｂの分子線材料の残量を算出によって求めているが、分子線源３１ａ・３１ｂが保有する分子線材料の重量等をセンサ等で計測することによって求めてもよい。
【００７７】
残量−強度率分布対応テーブル４１は、分子線源３１ａ・３１ｂが有する分子線材料の残量と、分子線源３１ａ・３１ｂから照射される分子線の強度率分布との対応情報を含むものである。強度率分布とは、分子線照射部３１ａ・３１ｂから照射された分子線が、どのような率（割合）で各領域に分布する（配分される）かを示すものである。
【００７８】
例えば、分子線照射部３１ａ・３１ｂから照射された分子線が、領域Ａ，Ｂ，Ｃに照射されるとすると、「領域Ａ５０％、領域Ｂ２０％、領域Ｃ３０％」というような情報が強度率分布である。この例では、照射された分子線のうち、５０％が領域Ａに分配され、２０％が領域Ｂに分配され、３０％が領域Ｃに分配されることが分かる。従って、分子線全体の強度が分かれば、各領域に照射される局所的な分子線強度を求めることができる。本実施形態では、強度率分布によって、基板上に照射される領域（以下、「基板照射領域」という）に分配される分子線の率を求めることができる。
【００７９】
また、残量−強度率分布対応テーブル４１は、分子線材料の残量と強度率分布との対応情報をテーブルにしたものであるので、これにより、照射された分子線のうち、基板３４上に照射される領域にどれだけ分配されるかを、分子線材料の残量に応じて算出することができる。
【００８０】
なお、残量−強度率分布対応テーブル４１は、本ＭＢＥ装置１又はこれと同型のＭＢＥ装置において、残量と、その時の強度率分布とを予め実際に測定することによって作成される。強度率分布は、複数の位置で分子線強度を測定することによって得られる。ここで、分子線強度の測定は、例えばイオンゲージ等の、真空容器２６内で分子線強度を測定できる機器を用いて行われる。また、残量−強度率分布対応テーブル４１は、ＭＢＥ装置１０が備えている複数の分子線源のそれぞれについて個別に作成される。さらに、分子線強度率分布は、分子線材料の残量が上限から下限になるまでの複数の時点において測定される。
【００８１】
なお、上記の残量−強度率分布対応テーブル４１は一例であり、必ずしもこれに限定されるものではない。すなわち、残量−強度率分布対応テーブル４１の代わりに、別の情報を備えていてもよい。別の情報として、分子線源の材料残量と分子線強度との対応情報を有しており、分子線源の材料残量を基に、基板照射領域における分子線強度を求められるものであってもよい。
【００８２】
分子線強度算出部５２は、原子吸光式成膜モニタ（粒子数測定部）３７・３８によって測定された原子数（粒子数）を基に、分子線源（粒子線照射部）３１ａ・３１ｂから照射された分子線（粒子線）の、基板照射領域における分子線強度（粒子線強度）を算出するものである。
【００８３】
具体的には、分子線強度算出部５２は、残量算出部５３によって算出された分子線材料の残量を用いて残量−強度率分布対応テーブル４１をルックアップ（参照）し、その残量に対応する強度率分布を検索する。また、原子吸光式成膜モニタ３７・３８によって測定された原子数から、分子線源３１ａ・３１ｂから照射される分子線の平均分子線強度を算出する。そして、検索した強度率分布と算出した分子線強度とから、基板３４上に照射される領域における分子線強度を算出する。
【００８４】
温度算出部５３は、分子線強度算出部（粒子線強度算出手段）５２によって算出された分子線強度（粒子線強度）と、所望の分子線強度（粒子線強度）とに基づいて、分子線源３１ａ・３１ｂの加熱温度（粒子線照射部における粒子線の照射強度）を算出するものである。具体的には、温度算出部５３は、分子線源３１ａ・３１ｂから照射される分子線の照射強度に対してフィードバック制御を行うための、次段階の加熱温度を算出する。
【００８５】
なお、本実施形態では、残量算出部５１、分子線強度算出部５２、及び温度算出部５３を同一の演算処理装置３９によって実現しているが、個別の演算処理装置によって実現してもよい。また、残量算出部５１、分子線強度算出部５２、及び温度算出部５３は、専用ＩＣ等のハードウェアのみによって構成されていてもよいし、ＣＰＵ、メモリ、及びプログラムの組み合わせのように、ハードウェアとソフトウェアとの組み合わせによって構成されていてもよい。
【００８６】
次に、本実施形態のＭＢＥ装置の動作について説明すると以下の通りである。図１は、本実施形態のＭＢＥ装置１の成膜工程を示すフロー図である。
【００８７】
まず、成膜される基板３４を真空容器２６内に導入する（ステップＳ１）。
【００８８】
次に、基板３４に対して分子線を照射する分子線源３１ａ及び／又は３１ｂを選択する（ステップＳ２）。そして、選択した分子線源内の坩堝３０ａ及び／又は３０ｂを、初期温度にする（ステップＳ３）。具体的には、分子線源３１ａ及び／又は３１ｂが初期温度になるように、温度制御部３２が分子線源の温度を制御する。この初期温度は、条件設定試験やその後の調整によって決定される。このステップにより、分子線の照射準備が完了する。
【００８９】
続いて、照射する分子線源３１ａ及び／又は３１ｂに対応するシャッター２８ａ及び／又は２８ｂを開放する（ステップＳ４）。これにより、基板３４に対して、選択した分子線源からの分子線の照射が開示される。
【００９０】
次に、照射する分子線の照射強度を制御する。具体的には、照射に用いる分子線源内の坩堝３０ａ及び／又は３０ｂが設定温度になるように、温度制御部３２が分子線源３１ａ・３１ｂを制御する（ステップＳ５）。ここで、制御に用いられる設定温度は、後述するステップＳ１４で算出された値となっている。なお、第１段階においては、上記の初期温度が設定温度となる。このステップは、照射強度制御工程に相当する。
【００９１】
続いて、照射した分子線に含まれる原子数を測定する。具体的には、原子吸光式成膜モニタ３７・３８が、基板照射領域と基板外に照射される領域（以下、「基板外照射領域」という）との双方に延在する光パス３６上にスペクトル光を照射し、分子線による吸光量を算出する（ステップＳ６）。そして測定した吸光量に基づいて光パス３６上に存在する原子数を算出する（ステップＳ７）。ここで、原子吸光式成膜モニタ３７・３８が測定する領域は、必ずしも分子線の全領域である必要はなく、後の工程において、基板上に照射される分子線の強度を算出するのに最低限必要な領域を含んでいればよい。これらのステップＳ６・Ｓ７は、原子数測定工程（粒子数測定工程）に相当する。
【００９２】
次に、ステップＳ７において算出された原子数に基づいて、分子線材料の残量を算出する。具体的には、残量算出部５１が、ステップＳ７において算出された原子数を累積計算し（ステップＳ８）、上述した方法によって分子線材料の残量を求める（ステップＳ９）。これらのステップＳ８・Ｓ９は、残量算出工程に相当する。
【００９３】
続いて、成膜を終了するかどうかを判断する（ステップＳ１０）。成膜の終了は、基板３４上に薄膜が所定の厚みだけ形成されたかどうかに基づいて判断される。例えば、基板３４上に照射された分子線に含まれる原子数を累積計算しておき、計算した累積原子数が所望の値に到達した場合に、成膜を終了してもよい。ここで、成膜を終了する場合は、ステップ１５に進む。一方、成膜を続行する場合は、ステップ１１に進む。
【００９４】
成膜を続行する場合、残量−強度率分布対応テーブル４１を参照することによって、ステップＳ９で算出された分子線材料の残量を基に、分子線の強度率分布を検索する（ステップＳ１１）。そして、検索した分子線の強度率分布と、ステップＳ７において算出した分子線に含まれる原子数とを基に、基板照射領域における分子線強度を算出する（ステップＳ１２）。より具体的には、分子線強度算出部５２が、ステップＳ９で測定された光パス３６上の原子数から、照射されている分子線の平均分子線強度を算出する。また、分子線強度算出部５２は、残量−強度率分布対応テーブル４１を参照することによって、ステップＳ９において算出した分子線材料の残量から、その残量における分子線強度率分布を検索する。そして、分子線強度算出部５２は、先ほどの平均分子線強度と分子線強度率分布とから、基板照射領域における局所的な分子線強度を算出する。これらのステップＳ１１・Ｓ１２は、分子線強度算出工程（粒子線強度算出工程）に相当する。
【００９５】
次に、算出された分子線強度に基づいて、照射強度を調節するための設定温度を算出する。より具体的には、算出された分子線強度が所望の分子線強度と一致するかどうかを、温度算出部５３が比較する（ステップＳ１３）。ここで、算出された分子線強度が所望の分子線強度と一致しない場合は、算出された分子線強度が所望の分子線強度と一致するように、現在の設定温度情報を補正して、新たな設定温度情報を算出する（ステップＳ１４）。例えば、現在、基板上に照射されている領域の分子線強度が所望の分子線強度よりも大きい場合、加熱温度を現在の加熱温度よりも低い温度に設定する。これにより、基板照射領域の分子線強度が小さくなり、所望の分子線強度に近づくことになる。また、算出された分子線強度が所望の分子線強度と一致する場合、現在の設定温度情報を、そのまま新たな設定温度情報とする。そして、温度制御部５３は、算出した新たな設定温度情報を温度制御部３２に送信する。これらのステップＳ１３・Ｓ１４は、照射強度算出工程に相当する。
【００９６】
ステップＳ１４の次は、ステップＳ５となる。このように、本実施形態の分子線強度の制御方法では、照射される分子線強度情報を用いてフィードバック制御を行っている。これにより、基板上に照射される分子線強度が所望の値になるよう調節されている。
【００９７】
一方、ステップ１０において成膜の終了が判断された場合は、現在の基板に対して、全ての薄膜層が形成されたかどうかを判断する（ステップＳ１５）。ここで、全ての薄膜層が形成されておらず、次の薄膜層を形成する場合は、ステップＳ２に戻って新たな薄膜を形成するための分子線源を選択する。また、全ての薄膜層が形成されている場合は、メンテナンス時期かどうかを判断する（ステップＳ１６）。メンテナンス時期は、例えば、分子線材料の残量や、分子線による真空容器２６内の汚れ等によって判断される。
【００９８】
次に、分子線材料の残量と分子線強度との関係、及び分子線強度の制御方法を具体例に基いて説明する。図７は、光パス３６に沿った、分子線の強度分布を示す図である。強度分布４６は、分子線材料の残量が多いときの強度分布を示しており、強度分布４７は、分子線材料の残量が少ないときの強度分布を示している。
【００９９】
図７（ａ）に示すように、強度分布４６、強度分布４７ともに、基板照射領域である基板エリア４９における分子線強度が、基板外エリアにおける分子線強度に比べて大きくなっている。しかしながら、強度分布４７では、基板エリア４９と基板外エリアとの間での分子線強度の格差が、強度分布４６の場合よりも大きくなっている。
【０１００】
従来の方法では、原子吸光式成膜モニタによって測定した光パス３６上の原子数のみに基づいて分子線の加熱温度を調節する。具体的には、測定した原子数から平均分子線強度を算出し、この平均分子線強度が常に一定になるように、坩堝３０ａ・３０ｂの温度を調節する。
【０１０１】
しかしながら、図７（ａ）に示すように、分子線の強度分布は、分子線材料の残量に応じて変化する。ここで、平均分子線強度を一定に保つ場合、分子線材料の残量が多い場合と少ない場合との強度分布の関係は、図７（ａ）に示す強度分布４６と強度分布４７との関係となる。すなわち、平均分子線強度は同じであるものの、基板エリア４９における分子線強度は、強度分布４７の方が強度分布４６よりも大きくなっている。このように、分子線材料の残量が少なくなってくると基板エリア４９における分子線強度が増すため、成膜速度が一定にはならない。具体的には、図６（ｂ）に示すように、成膜時間とともに成膜速度が上昇する。
【０１０２】
これに対して、本実施形態のＭＢＥ装置１は、残量−強度率分布対応テーブルを有しており、ここから、図７（ａ）に示すような、分子線強度分布を算出することができる。そして、基板エリア４９における平均分子線強度が一定となるようにフィードバック制御を行う。一例として、基板エリア４９における現在の平均分子線強度が、残量の多いときの値に近づくように制御することが挙げられる。なお、この例では、「基板エリア４９における残量の多いときの平均分子線強度」が、ステップＳ１３で述べた「所望の分子線強度」に相当する。この場合、図７（ｂ）に示す強度分布４７が、強度分布４８になるように加熱温度を下げる。これにより、基板エリア４９における平均分子線強度は、残量の多寡に関わらず同じ値となる。従って、図６（ａ）に示すように、基板上における成膜速度が一定になる。
【０１０３】
以上のように、本実施形態の分子線強度の制御方法によれば、基板上に照射される分子線の強度を、材料残量の多寡、もしくは成膜中の材料残量の減少に関わらず精度よく制御できる。そして、本実施形態のＭＢＥ装置によれば、基板上に照射される分子線の強度を、材料残量の多寡、もしくは成膜中の材料残量の減少に関わらず精度よく制御でき、ひいては基板上に精度よく薄膜を形成できる。
【０１０４】
また、基板に対して分子線（粒子線）を照射する分子線照射工程（粒子線照射工程）と、上記の分子線強度（粒子線強度）の制御方法によって、分子線照射工程（粒子線照射工程）において照射する分子線の分子線強度を制御する照射強度制御工程（照射強度制御工程）とを組み合わせることによって、薄膜形成基板を製造することができる。
【０１０５】
なお、本実施形態では分子線を照射するＭＢＥ装置について説明したが、本発明はこれに限定されるものではなく、粒子線を照射する粒子線照射装置であればよい。
【０１０６】
また、上記実施形態のＭＢＥ装置１の残量算出部５１、分子線強度算出部５２、及び温度算出部５３や各処理ステップは、ＣＰＵなどの演算手段が、ＲＯＭ（Read Only Memory）やＲＡＭなどの記憶手段に記憶されたプログラムを実行し、キーボード等の入力手段、ディスプレイ等の出力手段、及び／又はインターフェース回路等の通信手段を制御することにより実現することができる。従って、これらの手段を有するコンピュータが、上記プログラムを記録した記録媒体を読み取り、当該プログラムを実行することによって、本実施形態のＭＢＥ装置の残量算出部５１、分子線強度算出部５２、温度算出部５３、及び各種処理を実現することができる。また、上記プログラムをリムーバブルな記録媒体に記録することにより、任意のコンピュータ上で上記の残量算出部５１、分子線強度算出部５２、及び温度算出部５３及び各種処理を実現することができる。
【０１０７】
上記の記録媒体としては、マイクロコンピュータで処理を行うためのメモリ、例えばＲＯＭのようなものであっても良いし、あるいは、外部記憶装置に挿入することにより読み取り可能な記録媒体であっても良い。
【０１０８】
また、何れの場合でも、記録媒体に記録されているプログラムは、マイクロプロセッサがアクセスして実行できる構成であることが好ましい。さらに、読み出されたプログラムは、マイクロコンピュータのプログラム記憶エリアにダウンロードされ、実行される構成であることが好ましい。なお、このダウンロード用のプログラムは予め本体装置に格納されているものとする。
【０１０９】
また、上記記録媒体としては、本体と分離可能に構成される記録媒体であり、磁気テープやカセットテープ等のテープ系、フレキシブルディスクやハードディスク等の磁気ディスクやＣＤ／ＭＯ／ＭＤ／ＤＶＤ等のディスクのディスク系、ＩＣカード（メモリカードを含む）等のカード系、あるいはマスクＲＯＭ、ＥＰＲＯＭ（Erasable Programmable Read Only Memory）、ＥＥＰＲＯＭ（Electrically Erasable Programmable Read Only Memory）、フラッシュＲＯＭ等による半導体メモリを含めた固定的にプログラムを担持する記録媒体等が挙げられる。
【０１１０】
また、インターネットを含む通信ネットワークに接続できるシステム構成であれば、通信ネットワークからプログラムをダウンロードして、流動的にプログラムを担持できる記録媒体であることが好ましい。
【０１１１】
さらに、このように通信ネットワークからプログラムをダウンロードする場合には、そのダウンロード用のプログラムは予め本体装置に格納されているものであるか、あるいは別の記録媒体からインストールされるものであることが好ましい。
【０１１２】
ところで、本実施形態に記載した分子線の制御方法は、異なる観点から見れば、分子線エピタキシャル成長による成膜において、分子線源から基板周辺に向けて照射される原子の数量を原子吸光法により計測し、さらにその計測結果に、あらかじめデータベースに蓄積されたデータに基づく計算処理を施すことで、基板に照射される原子の数量を算出し、その算出された原子の数量を、分子線源が備えている加熱ヒータなどの成膜材料の加熱手段の制御装置にフィードバックすることで成膜速度制御を行うものであるともいえる。
【０１１３】
そして、データベースに蓄積されているデータがあらかじめ計測してある分子線源内の成膜材料の残量に対応した分子線強度分布であり、そのデータは分子線源内の材料残量を算出した後にデータベースから呼び出され、呼び出された分布データに基づいて、基板に照射される原子の数量を算出することが好ましい。
【０１１４】
さらに、データベースに蓄積されているデータがあらかじめ計測してある分子線源の累積使用時間に応じた分子線強度分布であり、そのデータは分子線源の累積使用時間を算出した後にデータベースから呼び出され、呼び出された分布データに基づいて、基板に照射される原子の数量を算出することが好ましい。
【０１１５】
また、本実施形態のＭＢＥ装置は、異なる観点から見れば、分子線源の材料を入れる容器、容器を加熱する加熱手段を含む少なくとも１個の坩堝と坩堝から発生する分子線のオン・オフを行う開閉手段と、エピタキシャル膜を堆積すべき基板を保持する基板保持手段と、該基板に照射される原子の数量を計測する原子吸光式成膜モニタを具備する分子線エピタキシャル装置において、上記のデータベースと上記の計算手段により分子線源の制御信号を計算する計算処理装置を備え、計算処理装置の出力に応じて上記加熱手段を制御するものであるともいえる。
【０１１６】
〔実施形態２〕
本発明に係る粒子線エピタキシャル装置及び粒子線強度の制御方法の他の実施形態について、図８，９を用いて説明すれば以下の通りである。なお、説明の簡略化のため、上述の〔実施形態１〕で説明した部材と同じ機能を有する部材や同じステップについては、同一の符号を付し、説明を省略する。
【０１１７】
図９に示すように、本実施形態のＭＢＥ装置２は、残量算出部５１の代わりに計時部５４を備えている点において、上述の〔実施形態１〕のＭＢＥ装置１と異なっている。また、データベース４０には、照射時間−強度率分布対応テーブル５６が記憶されている。
【０１１８】
本実施形態のＭＢＥ装置２は、基板上への成膜速度が常に一定になるように分子線を照射する。そして、基板照射領域における分子線強度を、分子線源が分子線を照射した累積時間に基づいて算出する。
【０１１９】
照射時間−強度率分布対応テーブル５６は、分子線源の累積照射時間と強度率分布との対応情報を含むものである。本実施形態のＭＢＥ装置２では、基板照射領域における分子線強度が常に一定に保たれている。よって、分子線材料は、常に同じ減少過程をたどることになる。従って、累積照射時間と強度率分布との関係を予め取得しておき、これをテーブルにしておけば、累積照射時間を基に、そのときの強度率分布を求めることができる。
【０１２０】
なお、照射時間−強度率分布対応テーブル５６は、本実施形態のＭＢＥ装置２又はこれと同型のＭＢＥ装置において予め測定を行うことによって作成される。また、強度率分布は、複数の位置で分子線強度を測定することによって行われる。ここで、分子線強度の測定は、例えばイオンゲージ等の、真空容器２６内で分子線強度を測定できる機器を用いて行われる。また、照射時間−強度率分布対応テーブル４１は、ＭＢＥ装置が備えている複数の分子線源のそれぞれについて個別に作成される。さらに、分子線強度率分布は、分子線源からの照射開始後、複数の時点において測定される。
【０１２１】
計時部５４は、分子線源３１ａ・３１ｂの照射時間を計測するものである。また、分子線強度算出部５５は、照射時間−強度率分布対応テーブル４１を参照することによって、計時部５４によって計測された照射時間と、原子吸光式成膜モニタ３７・３８によって測定された原子数とを基に、基板照射領域における分子線強度を算出するものである。具体的には、分子線強度算出部５５は、計時部５４によって測定された照射時間を累積計算し、各分子線源の累積照射時間を算出する。そして、累積照射時間を用いて照射時間−強度率分布対応テーブル５６をルックアップ（参照）し、累積照射時間に対応する強度率分布を検索する。また、原子吸光式成膜モニタ３７・３８によって測定された原子数から、分子線源３１ａ・３１ｂから照射される分子線の平均分子線強度を算出する。そして、検索した強度率分布と算出した分子線強度とから、基板３４上に照射される領域における分子線強度を算出する。
【０１２２】
次に、本実施形態のＭＢＥ装置２の動作について説明する。ステップＳ７までは、〔実施形態１〕と同じである。
【０１２３】
ステップＳ７の後、計時部５４から得られた照射時間に基づいて、分子線強度算出部５５が累積照射時間を算出する（ステップＳ１７）。続いて、成膜を終了するかどうかを判断する（ステップＳ１０）。ここで、成膜が終了しない場合は、強度率分布の検索を行う（ステップＳ１８）。
【０１２４】
具体的には、照射時間−強度率分布対応テーブル５６を参照することによって、ステップＳ１７で算出された累積照射時間を基に、分子線の強度率分布を検索する。そして、検索した分子線の強度率分布と、ステップＳ７において算出した分子線に含まれる原子数とを基に、基板照射領域における分子線強度を算出する（ステップＳ１２）。以降は、〔実施形態１〕と同じである。
【０１２５】
本実施形態のＭＢＥ装置２は、分子線材料の残量と相関する因子として、分子線源の累積照射時間を用いている。この構成は、分子線源の使用時間から分子線の強度分布が直接関係付けることが可能な場合について有効である。このような場合としては、分子線源に材料を充填してから材料を使い切るまでの間、常に分子線強度の目標値が一定であるような場合が挙げられる。
【０１２６】
なお、本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１２７】
本発明は、基板に対して粒子線を照射する粒子線エピタキシャル装置、例えば、薄膜形成に用いられる分子線エピタキシャル装置等に適用できる。
【図面の簡単な説明】
【０１２８】
【図１】本発明の一実施形態を示すものであり、分子線エピタキシャル装置の処理工程を示すフロー図である。
【図２】分子線エピタキシャル装置の分子線源周辺の概略構成図である。
【図３】分子線エピタキシャル装置から照射される分子線の照射範囲を示す模式図である。
【図４】本発明の一実施形態を示すものであり、分子線エピタキシャル装置の概略構成図である。
【図５】図１の分子線エピタキシャル装置の要部構成を示すブロック図である。
【図６】成膜時間と成膜速度との関係を示す図である。
【図７】分子線エピタキシャル装置から照射される分子線の強度分布を示す図である。
【図８】本発明の別の実施形態を示すものであり、分子線エピタキシャル装置の処理工程を示すフロー図である。
【図９】図８の分子線エピタキシャル装置の要部構成を示すブロック図である
【符号の説明】
【０１２９】
１，２          分子線エピタキシャル装置（粒子線エピタキシャル装置）
３１ａ，３１ｂ  分子線源（粒子線照射部）
３２            温度制御部（照射制御部）
３７，３８      原子吸光式成膜モニタ（粒子数測定部）
４１            残量−強度率分布対応テーブル（残量相関因子−強度対応情報、残量−強度対応情報）
４２            記憶部
４９            基板エリア（基板上に照射される領域）
５１            残量算出部（残量算出手段）
５２，５５      分子線強度算出部（粒子線強度算出手段）
５３            温度算出部（照射強度算出手段）
５４            計時部
５６            照射時間−強度率分布対応テーブル（残量相関因子−強度対応情報、照射時間−強度対応情報）
【図１】
2007084402.tif 000003
【図２】
2007084402.tif 000004
【図３】
2007084402.tif 000005
【図４】
2007084402.tif 000006
【図５】
2007084402.tif 000007
【図６】
2007084402.tif 000008
【図７】
2007084402.tif 000009
【図８】
2007084402.tif 000010
【図９】
2007084402.tif 000011